(57)【特許請求の範囲】
【請求項１】
一般式（１）：
【化１】
0005954586.tif 000016
（式中、Ｒは水素原子またはメチル基を示し、ｎは平均値として１から１０までの整数を示す。）
で表されるマレイミド化合物（Ａ）と、
シアン酸エステル化合物（Ｂ）と、
非ハロゲン系エポキシ樹脂（Ｃ）と、
無機充填材（Ｄ）と、
一般式（３）：
【化２】
0005954586.tif 000017
（式中、Ａｒはフェニル基、ナフタレン基、ビフェニル基、アントラセン基、またはそれらの水酸基変性物、Ｒは水素原子、アルキル基、アリール基、またはそれらの水酸基変性物）
で表されるイミダゾール化合物（Ｆ）と、
を含んでなる、樹脂組成物。
【請求項２】
前記マレイミド化合物（Ａ）の含有量が、前記マレイミド化合物（Ａ）、前記シアン酸エステル化合物（Ｂ）、および前記非ハロゲン系エポキシ樹脂（Ｃ）の合計１００質量部に対し、１０〜５０質量部である、請求項１に記載の樹脂組成物。
【請求項３】
前記シアン酸エステル化合物（Ｂ）の含有量が、前記マレイミド化合物（Ａ）、前記シアン酸エステル化合物（Ｂ）、および前記非ハロゲン系エポキシ樹脂（Ｃ）の合計１００質量部に対し、１０〜５０質量部である、請求項１または２に記載の樹脂組成物。
【請求項４】
前記非ハロゲン系エポキシ樹脂（Ｃ）の含有量が、前記マレイミド化合物（Ａ）、前記シアン酸エステル化合物（Ｂ）、および前記非ハロゲン系エポキシ樹脂（Ｃ）の合計１００質量部に対し、５〜５０質量部である、請求項１〜３のいずれか一項に記載の樹脂組成物。
【請求項５】
前記無機充填材（Ｄ）の含有量が、前記マレイミド化合物（Ａ）、前記シアン酸エステル化合物（Ｂ）、および前記非ハロゲン系エポキシ樹脂（Ｃ）の合計１００質量部に対し、５０〜４００質量部である、請求項１〜４のいずれか一項に記載の樹脂組成物。
【請求項６】
前記イミダゾール化合物（Ｆ）の含有量が、前記マレイミド化合物（Ａ）、前記シアン酸エステル化合物（Ｂ）、および前記非ハロゲン系エポキシ樹脂（Ｃ）の合計１００質量部に対し、０．０１〜１０質量部である、請求項１〜５のいずれか一項に記載の樹脂組成物。
【請求項７】
非ハロゲン系エポキシ樹脂（Ｃ）と、
無機充填材（Ｄ）と、
一般式（１）：
【化３】
0005954586.tif 000018
（式中、Ｒは水素原子またはメチル基を示し、ｎは平均値として１から１０までの整数を示す。）
で表されるマレイミド化合物（Ａ）とシアン酸エステル化合物（Ｂ）がプレポリマー化されてなるＢＴ樹脂（Ｅ）と、
一般式（３）：
【化４】
0005954586.tif 000019
（式中、Ａｒはフェニル基、ナフタレン基、ビフェニル基、アントラセン基、またはそれらの水酸基変性物、Ｒは水素原子、アルキル基、アリール基、またはそれらの水酸基変性物）
で表されるイミダゾール化合物（Ｆ）と、
を含んでなる、樹脂組成物。
【請求項８】
前記非ハロゲン系エポキシ樹脂（Ｃ）の含有量が、前記非ハロゲン系エポキシ樹脂（Ｃ）および前記ＢＴ樹脂（Ｅ）の合計１００質量部に対し、５〜５０質量部である、請求項７に記載の樹脂組成物。
【請求項９】
前記無機充填材（Ｄ）の含有量が、前記非ハロゲン系エポキシ樹脂（Ｃ）および前記ＢＴ樹脂（Ｅ）の合計１００質量部に対し、５０〜４００質量部である、請求項７又は８に記載の樹脂組成物。
【請求項１０】
前記ＢＴ樹脂（Ｅ）の含有量が、前記非ハロゲン系エポキシ樹脂（Ｃ）および前記ＢＴ樹脂（Ｅ）の合計１００質量部に対し、２０〜８０質量部である、請求項７〜９のいずれか一項に記載の樹脂組成物。
【請求項１１】
前記ＢＴ樹脂（Ｅ）を作製する際、前記マレイミド化合物（Ａ）の含有量が、ＢＴ樹脂（Ｅ）１００質量部に対し、５〜７５質量部である、請求項７〜１０のいずれか一項に記載の樹脂組成物。
【請求項１２】
前記イミダゾール化合物（Ｆ）の含有量が、前記非ハロゲン系エポキシ樹脂（Ｃ）および前記ＢＴ樹脂（Ｅ）の合計１００質量部に対し、０．０１〜１０質量部である、請求項７〜１１のいずれか一項に記載の樹脂組成物。
【請求項１３】
前記イミダゾール化合物（Ｆ）が、２，４，５−トリフェニルイミダゾールである、請求項１〜１２のいずれか一項に記載の樹脂組成物。
【請求項１４】
前記無機充填材（Ｄ）が、シリカ類、ベーマイト、水酸化マグネシウム、アルミナ、およびタルクからなる群から選択される少なくとも１種である、請求項１〜１３のいずれか一項に記載の樹脂組成物。
【請求項１５】
前記無機充填材（Ｄ）が、ベーマイト及び／またはシリカ類である、請求項１〜１４のいずれか一項に記載の樹脂組成物。
【請求項１６】
前記非ハロゲン系エポキシ樹脂（Ｃ）が、フェノールビフェニルアラルキル型エポキシ樹脂、フェノールノボラック型エポキシ樹脂、クレゾールノボラック型エポキシ樹脂、ポリオキシナフチレン型エポキシ樹脂、４官能ナフタレン型エポキシ樹脂、およびアントラセン型エポキシ樹脂からなる群から選択される少なくとも１種である、請求項１〜１５のいずれか一項に記載の樹脂組成物。
【請求項１７】
前記シアン酸エステル化合物（Ｂ）が、ナフトールアラルキル型シアン酸エステル化合物および／またはノボラック型シアン酸エステル化合物である、請求項１〜１６のいずれか一項に記載の樹脂組成物。
【請求項１８】
前記シアン酸エステル化合物（Ｂ）が、一般式（２）：
【化５】
0005954586.tif 000020
（式中、Ｒは水素原子またはメチル基を示し、ｍは平均値として１から１０までの整数を示す。）
で表されるナフトールアラルキル型シアン酸エステル化合物である、請求項１〜１７のいずれか一項に記載の樹脂組成物。
【請求項１９】
２６０〜３６０℃のガラス転移温度を有する硬化物に用いられる、請求項１〜１８のいずれか一項に記載の樹脂組成物。
【請求項２０】
請求項１〜１９のいずれか一項に記載の樹脂組成物からなる、硬化物。
【請求項２１】
請求項１〜１９のいずれか一項に記載の樹脂組成物を基材に含浸または塗布してなる、プリプレグ。
【請求項２２】
請求項２１に記載のプリプレグを積層成形してなる、積層板。
【請求項２３】
請求項２１に記載のプリプレグと金属箔とを積層成形してなる、金属箔張積層板。
【請求項２４】
請求項２１に記載のプリプレグを積層して、温度１００〜３００℃で０．０５〜５時間硬化して得られる、積層板。
【請求項２５】
請求項２１に記載のプリプレグと金属箔とを積層して、温度１００〜３００℃で０．０５〜５時間硬化して得られる、金属箔張積層板。
【請求項２６】
請求項２１に記載のプリプレグを積層して、温度１００〜３００℃で０．０５〜５時間加熱することを含んでなる、積層板の製造方法。
【請求項２７】
請求項２１に記載のプリプレグと金属箔とを積層して、温度１００〜３００℃で０．０５〜５時間加熱することを含んでなる、金属箔張積層板の製造方法。
【発明の詳細な説明】
【技術分野】
【０００１】
本発明は、樹脂組成物に関し、より詳細には、プリント配線板において好適に用いることができる樹脂組成物に関する。さらに、本発明は、その樹脂組成物を用いて作製される、プリプレグ、積層板及び金属箔張積層板に関する。
【背景技術】
【０００２】
電子機器や通信機、パーソナルコンピューター等に広く用いられている半導体パッケージの高機能化・小型化が進むに従い、高集積化や高密度実装化が近年益々加速している。それに伴い、半導体パッケージに使用されている積層板に対しての要求も多岐にわたり、環境問題への配慮からハロゲン・リンフリー、半田の鉛フリーの標準化による難燃性、低吸水性等の特性が求められている。【０００３】
また、積層板の面方向の熱膨張率はガラス転移点前後で異なり、ガラス転移点を越えた直後は熱膨張率が下がることが知られている。プラスチックパッケージの場合、製造工程で半田リフロー処理などによって２６０℃以上に加熱されるため、積層板のガラス転移温度が低いと前述した熱膨張率の下降により積層板と封止樹脂等との間で面方向の熱膨張率の差が大きくなり、反り等製造上の不具合が生じてしまう。よって、積層板には高いガラス転移温度が求められる。また、封止樹脂の熱膨張率による形状変化を抑制するため、高温時の高い弾性率も求められる。【０００４】
積層板のガラス転移温度を向上させる手法として、積層板用樹脂組成物にガラス転移温度が高い成分を用いる手法がある（例えば特許文献１参照）。特許文献１ではガラス転移温度を高くする樹脂成分として、ノボラック型のビスマレイミドを使用しているが、他の樹脂成分のガラス転移温度が低いため、ガラス転移温度２６０℃以上を達成することが難しい。ガラス転移温度２６０℃以上を達成するには、無機充填材の使用量を増やす必要があり、この場合成形性に劣る結果となることが容易に予測される。【０００５】
また別の手法としては、シアン酸エステル樹脂とビスマレイミドの配合が知られており、特にシアン酸エステル化合物として、ノボラック型シアン酸エステル樹脂を用いた事例が多く見受けられる（例えば特許文献２参照）。しかし、ノボラック型シアン酸エステル樹脂は、通常の硬化条件では、硬化不足になり易く、得られる硬化物は、吸水率が大きいなどの課題があった。
【先行技術文献】
【特許文献】
【０００６】
【特許文献１】特開２０１０−１００８０３号公報
【特許文献２】特開平１１−１２４４３３号公報
【発明の概要】
【発明が解決しようとする課題】
【０００７】
本発明の目的は、ハロゲン化化合物やリン化合物を使用せずに高度の難燃性を保持し、低吸水率、かつガラス転移温度が高く、高温時の弾性率が高いプリント配線板用樹脂組成物、および該樹脂組成物を用いたプリプレグ、ならびに該プリプレグを用いた積層板および金属箔張積層板を提供することにある。
【課題を解決するための手段】
【０００８】
本発明者らは、プリント配線板用樹脂組成物として、特定構造のマレイミド化合物と、シアン酸エステル化合物と、エポキシ樹脂と、無機充填材とを配合することにより、あるいは特定構造のマレイミド化合物とシアン酸エステル化合物をプレポリマー化してなるＢＴ樹脂と、エポキシ樹脂と、無機充填材とを配合することにより、得られた金属箔張積層板が、優れた難燃性、低吸水性、高いガラス転移温度及び高温時の弾性率が優れることを見出し、本発明を完成するに至った。【０００９】
すなわち、本発明は以下のとおりである。
〔１〕
一般式（１）：
【化１】
0005954586.tif 000002
（式中、Ｒは水素原子またはメチル基を示し、ｎは平均値として１から１０までの整数を示す。）
で表されるマレイミド化合物（Ａ）と、
シアン酸エステル化合物（Ｂ）と、
非ハロゲン系エポキシ樹脂（Ｃ）と、
無機充填材（Ｄ）と、
一般式（３）：
【化２】
0005954586.tif 000003
（式中、Ａｒはフェニル基、ナフタレン基、ビフェニル基、アントラセン基、またはそれらの水酸基変性物、Ｒは水素原子、アルキル基、アリール基、またはそれらの水酸基変性物）
で表されるイミダゾール化合物（Ｆ）と、
を含んでなる、樹脂組成物。
〔２〕
前記マレイミド化合物（Ａ）の含有量が、前記マレイミド化合物（Ａ）、前記シアン酸エステル化合物（Ｂ）、および前記非ハロゲン系エポキシ樹脂（Ｃ）の合計１００質量部に対し、１０〜５０質量部である、〔１〕に記載の樹脂組成物。
〔３〕
前記シアン酸エステル化合物（Ｂ）の含有量が、前記マレイミド化合物（Ａ）、前記シアン酸エステル化合物（Ｂ）、および前記非ハロゲン系エポキシ樹脂（Ｃ）の合計１００質量部に対し、１０〜５０質量部である、〔１〕または〔２〕に記載の樹脂組成物。
〔４〕
前記非ハロゲン系エポキシ樹脂（Ｃ）の含有量が、前記マレイミド化合物（Ａ）、前記シアン酸エステル化合物（Ｂ）、および前記非ハロゲン系エポキシ樹脂（Ｃ）の合計１００質量部に対し、５〜５０質量部である、〔１〕〜〔３〕のいずれか一項に記載の樹脂組成物。
〔５〕
前記無機充填材（Ｄ）の含有量が、前記マレイミド化合物（Ａ）、前記シアン酸エステル化合物（Ｂ）、および前記非ハロゲン系エポキシ樹脂（Ｃ）の合計１００質量部に対し、５０〜４００質量部である、〔１〕〜〔４〕のいずれか一項に記載の樹脂組成物。
〔６〕
前記イミダゾール化合物（Ｆ）の含有量が、前記マレイミド化合物（Ａ）、前記シアン酸エステル化合物（Ｂ）、および前記非ハロゲン系エポキシ樹脂（Ｃ）の合計１００質量部に対し、０．０１〜１０質量部である、〔１〕〜〔５〕のいずれか一項に記載の樹脂組成物。
〔７〕
非ハロゲン系エポキシ樹脂（Ｃ）と、
無機充填材（Ｄ）と、
一般式（１）：
【化３】
0005954586.tif 000004
（式中、Ｒは水素原子またはメチル基を示し、ｎは平均値として１から１０までの整数を示す。）
で表されるマレイミド化合物（Ａ）とシアン酸エステル化合物（Ｂ）がプレポリマー化されてなるＢＴ樹脂（Ｅ）と、
一般式（３）：
【化４】
0005954586.tif 000005
（式中、Ａｒはフェニル基、ナフタレン基、ビフェニル基、アントラセン基、またはそれらの水酸基変性物、Ｒは水素原子、アルキル基、アリール基、またはそれらの水酸基変性物）
で表されるイミダゾール化合物（Ｆ）と、
を含んでなる、樹脂組成物。
〔８〕
前記非ハロゲン系エポキシ樹脂（Ｃ）の含有量が、前記非ハロゲン系エポキシ樹脂（Ｃ）および前記ＢＴ樹脂（Ｅ）の合計１００質量部に対し、５〜５０質量部である、〔７〕に記載の樹脂組成物。
〔９〕
前記無機充填材（Ｄ）の含有量が、前記非ハロゲン系エポキシ樹脂（Ｃ）および前記ＢＴ樹脂（Ｅ）の合計１００質量部に対し、５０〜４００質量部である、〔７〕又は〔８〕に記載の樹脂組成物。
〔１０〕
前記ＢＴ樹脂（Ｅ）の含有量が、前記非ハロゲン系エポキシ樹脂（Ｃ）および前記ＢＴ樹脂（Ｅ）の合計１００質量部に対し、２０〜８０質量部である、〔７〕〜〔９〕のいずれか一項に記載の樹脂組成物。
〔１１〕
前記ＢＴ樹脂（Ｅ）を作製する際、前記マレイミド化合物（Ａ）の含有量が、ＢＴ樹脂（Ｅ）１００質量部に対し、５〜７５質量部である、〔７〕〜〔１０〕のいずれか一項に記載の樹脂組成物。
〔１２〕
前記イミダゾール化合物（Ｆ）の含有量が、前記非ハロゲン系エポキシ樹脂（Ｃ）および前記ＢＴ樹脂（Ｅ）の合計１００質量部に対し、０．０１〜１０質量部である、〔７〕〜〔１１〕のいずれか一項に記載の樹脂組成物。
〔１３〕
前記イミダゾール化合物（Ｆ）が、２，４，５−トリフェニルイミダゾールである、〔１〕〜〔１２〕のいずれか一項に記載の樹脂組成物。
〔１４〕
前記無機充填材（Ｄ）が、シリカ類、ベーマイト、水酸化マグネシウム、アルミナ、およびタルクからなる群から選択される少なくとも１種である、〔１〕〜〔１３〕のいずれか一項に記載の樹脂組成物。
〔１５〕
前記無機充填材（Ｄ）が、ベーマイト及び／またはシリカ類である、〔１〕〜〔１４〕のいずれか一項に記載の樹脂組成物。
〔１６〕
前記非ハロゲン系エポキシ樹脂（Ｃ）が、フェノールビフェニルアラルキル型エポキシ樹脂、フェノールノボラック型エポキシ樹脂、クレゾールノボラック型エポキシ樹脂、ポリオキシナフチレン型エポキシ樹脂、４官能ナフタレン型エポキシ樹脂、およびアントラセン型エポキシ樹脂からなる群から選択される少なくとも１種である、〔１〕〜〔１５〕のいずれか一項に記載の樹脂組成物。
〔１７〕
前記シアン酸エステル化合物（Ｂ）が、ナフトールアラルキル型シアン酸エステル化合物および／またはノボラック型シアン酸エステル化合物である、〔１〕〜〔１６〕のいずれか一項に記載の樹脂組成物。
〔１８〕
前記シアン酸エステル化合物（Ｂ）が、一般式（２）：  
【化５】
0005954586.tif 000006
（式中、Ｒは水素原子またはメチル基を示し、ｍは平均値として１から１０までの整数を示す。）
で表されるナフトールアラルキル型シアン酸エステル化合物である、〔１〕〜〔１７〕のいずれか一項に記載の樹脂組成物。
〔１９〕
２６０〜３６０℃のガラス転移温度を有する硬化物に用いられる、〔１〕〜〔１８〕のいずれか一項に記載の樹脂組成物。
〔２０〕
〔１〕〜〔１９〕のいずれか一項に記載の樹脂組成物からなる、硬化物。
〔２１〕
〔１〕〜〔１９〕のいずれか一項に記載の樹脂組成物を基材に含浸または塗布してなる、プリプレグ。
〔２２〕
〔２１〕に記載のプリプレグを積層成形してなる、積層板。
〔２３〕
〔２１〕に記載のプリプレグと金属箔とを積層成形してなる、金属箔張積層板。
〔２４〕
〔２１〕に記載のプリプレグを積層して、温度１００〜３００℃で０．０５〜５時間硬化して得られる、積層板。
〔２５〕
〔２１〕に記載のプリプレグと金属箔とを積層して、温度１００〜３００℃で０．０５〜５時間硬化して得られる、金属箔張積層板。
〔２６〕
〔２１〕に記載のプリプレグを積層して、温度１００〜３００℃で０．０５〜５時間加熱することを含んでなる、積層板の製造方法。
〔２７〕
〔２１〕に記載のプリプレグと金属箔とを積層して、温度１００〜３００℃で０．０５〜５時間加熱することを含んでなる、金属箔張積層板の製造方法。
【発明の効果】
【００１０】
本発明による金属箔張積層板は、優れた難燃性、低吸水性、高いガラス転移温度及び高温時の弾性率が優れ、高耐熱・高信頼性を要求されるプリント配線板用の材料に好適である。
【発明を実施するための形態】
【００１１】
以下、本発明の実施の形態について説明する。なお、以下の実施の形態は、本発明を説明するための例示であり、本発明はその実施の形態のみに限定されない。
【００１２】
樹脂組成物
本発明による樹脂組成物は、特定のマレイミド化合物（Ａ）と、特定のシアン酸エステル化合物（Ｂ）と、非ハロゲン系エポキシ樹脂（Ｃ）と、無機充填材（Ｄ）とを含んでなる。また、他の態様においては、樹脂組成物は、非ハロゲン系エポキシ樹脂（Ｃ）と、無機充填材（Ｄ）と、特定のマレイミド化合物（Ａ）と特定のシアン酸エステル化合物（Ｂ）をプレポリマー化してなるＢＴ樹脂（Ｅ）とを含んでなる。樹脂組成物は、イミダゾール化合物（Ｆ）、およびシランカップリング剤や湿潤分散剤等の他の成分をさらに含んでもよい。本発明による樹脂組成物は、２６０〜３６０℃、好ましくは２６５〜３２０℃のガラス転移温度を有する硬化物に好適に用いられる。以下、樹脂組成物を構成する各成分について説明する。
【００１３】
マレイミド化合物（Ａ）
本発明において用いられるマレイミド化合物（Ａ）は、一般式（１）：
【化６】
0005954586.tif 000007
（式中、Ｒは水素原子またはメチル基を示し、ｎは平均値として１から１０までの整数を示す。）
で表され、そのプレポリマー、アミン化合物とのプレポリマーなどを用いることができる。製品例としては大和化成工業株式会社製のＢＭＩ−２３００がある。該化合物はノボラック構造を有するため架橋点が多く、硬化物のガラス転移温度を上昇させる効果がある。
【００１４】
マレイミド化合物（Ａ）の含有量は、特に限定されないが、ガラス転移温度と吸水率の観点から、マレイミド化合物（Ａ）、シアン酸エステル化合物（Ｂ）、および非ハロゲン系エポキシ樹脂（Ｃ）の合計１００質量部に対し、１０〜５０質量部の範囲であることが好ましく、１５〜４０質量部の範囲であることがより好ましい。
【００１５】
シアン酸エステル化合物（Ｂ）
本発明において用いられるシアン酸エステル化合物（Ｂ）としては、一般に公知のシアン酸エステル化合物を使用することができる。例えば、ナフトールアラルキル型シアン酸エステル化合物、ノボラック型シアン酸エステル化合物、１，３−ジシアナトベンゼン、１，４−ジシアナトベンゼン、１，３，５−トリシアナトベンゼン、ビス（３，５−ジメチル４−シアナトフェニル）メタン、１，３−ジシアナトナフタレン、１，４−ジシアナトナフタレン、１，６−ジシアナトナフタレン、１，８−ジシアナトナフタレン、２，６−ジシアナトナフタレン、２、７−ジシアナトナフタレン、１，３，６−トリシアナトナフタレン、４、４’−ジシアナトビフェニル、ビス（４−シアナトフェニル）メタン、２，２’−ビス（４−シアナトフェニル）プロパン、ビス（４−シアナトフェニル）エーテル、ビス（４−シアナトフェニル）チオエーテル、ビス（４−シアナトフェニル）スルホン、２、２’−ビス（４−シアナトフェニル）プロパン、ビス（３、５−ジメチル、４−シアナトフェニル）メタン、フェノールノボラック型シアン酸エステル化合物等が挙げられる。これらの中でも、難燃性の観点から、ナフトールアラルキル型シアン酸エステル化合物および／またはノボラック型シアン酸エステル化合物が好ましい。さらに、吸水率の観点から、下記一般式（２）で表されるナフトールアラルキル型シアン酸エステル化合物がより好ましい。
【００１６】
【化７】
0005954586.tif 000008
（式中、Ｒは水素原子またはメチル基を示し、ｍは平均値として１から１０までの整数を示す。）
【００１７】
ナフトールアラルキル型シアン酸エステル化合物は、α−ナフトールあるいはβ−ナフトール等のナフトール類とｐ−キシリレングリコール、α，α’−ジメトキシ−ｐ−キシレン、１，４−ジ（２−ヒドロキシ−２−プロピル）ベンゼン等との反応により得られるナフトールアラルキル樹脂とシアン酸とを縮合させて得られるものから選択することができる。
【００１８】
これらのシアン酸エステル化合物の製法は、特に限定されず、シアン酸エステル合成として現存するいかなる方法で製造してもよい。具体的に例示すると、一般式（４）で表されるナフトールアラルキル樹脂とハロゲン化シアンを不活性有機溶媒中で、塩基性化合物存在下反応させることにより得ることができる。また、同様なナフトールアラルキル樹脂と塩基性化合物による塩を、水を含有する溶液中にて形成させ、その後、ハロゲン化シアンと２相系界面反応を行い、合成する方法を採ることもできる。
【００１９】
【化８】
0005954586.tif 000009
（式中、Ｒは水素原子またはメチル基を示し、ｍは平均値として１から５０までの整数を示す。）
【００２０】
シアン酸エステル化合物（Ｂ）の含有量は、特に限定されないが、難燃性、ガラス転移温度、吸水率、および弾性率の観点から、マレイミド化合物（Ａ）、シアン酸エステル化合物（Ｂ）、および非ハロゲン系エポキシ樹脂（Ｃ）の合計１００質量部に対し、１０〜５０質量部の範囲であることが好ましく、２０〜４０質量部の範囲であることがより好ましい。
【００２１】
また、シアン酸エステル化合物（Ｂ）は、特に限定されないが、耐熱性、難燃性、吸水率の観点から、シアン酸エステル化合物のシアネート基数と樹脂組成物中のエポキシ樹脂のエポキシ基数の比（ＣＮ／Ｅｐ）が０．７〜２．５となるように含有させることが好ましい。
【００２２】
非ハロゲン系エポキシ樹脂（Ｃ）
本発明において用いられる非ハロゲン系エポキシ樹脂（Ｃ）とは、１分子中に２個以上のエポキシ基を有し、分子骨格内にハロゲン原子を有しない化合物であれば特に限定されず、例えば、ビスフェノールＡ型エポキシ樹脂、ビスフェノールＦ型エポキシ樹脂、フェノールノボラック型エポキシ樹脂、クレゾールノボラック型エポキシ樹脂、ビスフェノールＡノボラック型エポキシ樹脂、３官能フェノール型エポキシ樹脂、４官能フェノール型エポキシ樹脂、ナフタレン型エポキシ樹脂、アントラセン型エポキシ樹脂、ビフェニル型エポキシ樹脂、アラルキルノボラック型エポキシ樹脂、脂環式エポキシ樹脂、ポリオール型エポキシ樹脂、グリシジルアミン、グリシジルエステル、ブタジエンなどの２重結合をエポキシ化した化合物、水酸基含有シリコーン樹脂類とエピクロルヒドリンとの反応により得られる化合物等が挙げられる。
【００２３】
この中でも、特に難燃性を向上させるために、フェノールビフェニルアラルキル型エポキシ樹脂、フェノールノボラック型エポキシ樹脂、クレゾールノボラック型エポキシ樹脂、ポリオキシナフチレン型エポキシ樹脂、４官能ナフタレン型エポキシ樹脂、およびアントラセン型エポキシ樹脂が好ましく、一般式（５）で表されるフェノールフェニルアラルキルノボラック型エポキシ樹脂、一般式（６）で表されるフェノールビフェニルアラルキル型エポキシ樹脂、一般式（７）で表されるナフトールアラルキル型エポキシ樹脂、およびポリオキシナフチレン型エポキシ樹脂であることがより好ましい。これらの非ハロゲン系エポキシ樹脂（Ｃ）は、１種もしくは２種以上を適宜混合して使用することが可能である。
【００２４】
【化９】
0005954586.tif 000010
（式中、Ｒは水素原子またはメチル基を示し、ｘは平均値として１から１０までの整数を示す。）
【００２５】
【化１０】
0005954586.tif 000011
（式中、Ｒは水素原子またはメチル基を示し、ｙは平均値として１から５０までの整数を示す。）
【００２６】
【化１１】
0005954586.tif 000012
（式中、Ｒは水素原子またはメチル基を示し、ｚは平均値として１から５０までの整数を示す。）
【００２７】
さらに特に難燃性を求められる場合等、用途によりリン含有エポキシ樹脂やブロム化エポキシ樹脂も併用することができる。ブロム化エポキシ樹脂とは、１分子中に２個以上のエポキシ基を有する臭素原子含有化合物を指し、具体的には、ブロム化ビスフェノールＡ型エポキシ樹脂、ブロム化フェノールノボラック型エポキシ樹脂などが例示される。
【００２８】
非ハロゲン系エポキシ樹脂（Ｃ）の含有量は、特に限定されないが、難燃性、ガラス転移温度、吸水率、および弾性率の観点から、マレイミド化合物（Ａ）、シアン酸エステル化合物（Ｂ）、および非ハロゲン系エポキシ樹脂（Ｃ）の合計１００質量部に対し、５〜５０質量部の範囲であることが好ましく、１０〜４０質量部の範囲であることがより好ましい。また、ＢＴ樹脂（Ｅ）を用いた場合、非ハロゲン系エポキシ樹脂（Ｃ）の含有量は、特に限定されないが、非ハロゲン系エポキシ樹脂（Ｃ）およびＢＴ樹脂（Ｅ）の合計１００質量部に対し、５〜５０質量部の範囲であることが好ましく、１０〜４０質量部の範囲であることがより好ましい。
【００２９】
また、非ハロゲン系エポキシ樹脂（Ｃ）は、特に限定されないが、難燃性、硬化性などの観点により、樹脂組成物中のシアン酸エステル化合物（Ｂ）のシアネート基数と非ハロゲン系エポキシ樹脂（Ｃ）のエポキシ基数の比（ＣＮ／Ｅｐ）が０．７〜２．５となるように配合することが好ましい。
【００３０】
無機充填材（Ｄ）
本発明において用いられる無機充填材（Ｄ）としては、電気配線板用樹脂組成物に通常用いられる無機充填材が用いられ、例えば、天然シリカ、溶融シリカ、アモルファスシリカ、中空シリカ等のシリカ類、水酸化アルミニウム、水酸化アルミニウム加熱処理品（水酸化アルミニウムを加熱処理し、結晶水の一部を減じたもの）、ベーマイト、水酸化マグネシウム等の金属水和物、酸化モリブデン、モリブデン酸亜鉛等のモリブデン化合物、ホウ酸亜鉛、錫酸亜鉛、アルミナ、クレー、カオリン、タルク、焼成クレー、焼成カオリン、焼成タルク、マイカ、ガラス短繊維（ＥガラスやＤガラスなどのガラス微粉末類）、中空ガラス、球状ガラスなどが挙げられ、１種もしくは２種以上を適宜混合して使用することが可能である。その中でも、熱膨張率、耐燃性の観点から、シリカ類、ベーマイト、水酸化マグネシウム、アルミナ、およびタルクが好ましく、ベーマイトおよびシリカ類がより好ましい。
【００３１】
無機充填材（Ｄ）の平均粒子径（Ｄ５０）は、特に限定されないが、分散性を考慮すると平均粒子径（Ｄ５０）が０．２〜５μｍであることが好ましい。ここでＤ５０とはメジアン径（メディアン径）であり、測定した粉体の粒度分布を２つに分けたときの大きい側の個数又は質量と小さい側の個数又は質量が全粉体のそれの５０％をしめるときの粒子径で、一般的には湿式レーザー回折・散乱法により測定される。
【００３２】
無機充填材（Ｄ）の含有量は、特に限定されないが、マレイミド化合物（Ａ）、シアン酸エステル化合物（Ｂ）、非ハロゲン系エポキシ（Ｃ）の合計１００質量部に対し、５０〜４００質量部が好ましく、さらに、８０〜３００質量部が特に好ましい。また、ＢＴ樹脂（Ｅ）を用いた場合、無機充填材（Ｄ）の含有量は、特に限定されないが、非ハロゲン系エポキシ樹脂（Ｃ）およびＢＴ樹脂（Ｅ）の合計１００質量部に対し、５０〜４００質量部が好ましく、さらに、８０〜３００質量部が特に好ましい。無機充填材の含有量が５０質量部以上であれば難燃性をより向上させることができ、含有量が４００質量部以下であれば成形性やドリル加工性がより良好になるからである。
【００３３】
ＢＴ樹脂（Ｅ）
本発明において用いられるＢＴ樹脂（ビスマレイミドトリアジン樹脂）（Ｅ）とは一般式（１）で表されるマレイミド化合物（Ａ）とシアン酸エステル化合物（Ｂ）を、無溶剤で加熱溶融混合、またはメチルエチルケトン、Ｎメチルピロドリン、ジメチルホルムアミド、ジメチルアセトアミド、トルエン、キシレン等の有機溶剤に溶解し加熱混合し、プレポリマー化したものである。
【００３４】
ＢＴ樹脂（Ｅ）を作製する際、マレイミド化合物（Ａ）の含有量は、特に限定されないが、ガラス転移温度、難燃性、硬化性の観点から、ＢＴ樹脂（Ｅ）１００質量部に対し、５〜７５質量部の範囲が好ましく、１０〜７０質量部の範囲が特に好ましい。また、ＢＴ樹脂（Ｅ）の分子量の範囲は、特に限定されるものではないが、ハンドリング性、ガラス転移温度、硬化性の観点から、数平均分子量で約１００〜１０００００の範囲が好ましい。
【００３５】
ＢＴ樹脂（Ｅ）の含有量は、特に限定されないが、耐熱性、吸水率の観点から、非ハロゲン系エポキシ樹脂（Ｃ）およびＢＴ樹脂（Ｅ）の合計１００質量部に対し、２０〜８０質量部の範囲が好ましく、２５〜７５重量部の範囲がより好ましく、３０〜７０質量部が特に好ましい。
【００３６】
イミダゾール化合物（Ｆ）
本発明において用いられるイミダゾール化合物（Ｆ）は、一般式（３）：
【化１２】
0005954586.tif 000013
（式中、Ａｒはフェニル基、ナフタレン基、ビフェニル基、アントラセン基、またはそれらの水酸基変性物、Ｒは水素原子、アルキル基、アリール基、またはそれらの水酸基変性物）
で表されるものである。樹脂組成物にイミダゾール化合物（Ｆ）を加えることで、硬化を促進させ、硬化物のガラス転移温度を上げることができる。また、硬化物の弾性率を上げることもできる。一般式（３）において、イミダゾール置換基Ａｒは、フェニル基、ナフタレン基、ビフェニル基、アントラセン基、またはそれらの水酸基変性物等が好ましく、フェニル基がより好ましい。イミダゾール置換基Ｒは、水素原子、アルキル基、アリール基、またはそれらの水酸基変性物が好ましく、フェニル基等のアリール基がより好ましい。さらに、Ａｒ基およびＲ基ともに、フェニル基が特に好ましい。
【００３７】
一般式（３）で表されるイミダゾール化合物（Ｆ）の含有量は、特に限定されないが、プリプレグの保存安定性、銅張積層板へ加工する時の成形性の観点から、マレイミド化合物（Ａ）、シアン酸エステル化合物（Ｂ）、および非ハロゲン系エポキシ樹脂（Ｃ）の合計１００質量部に対し、０．０１〜１０質量部の範囲が好ましく、０．１〜５質量部の範囲がより好ましい。また、ＢＴ樹脂（Ｅ）を用いた場合、イミダゾール化合物（Ｆ）の含有量は、特に限定されないが、非ハロゲン系エポキシ樹脂（Ｃ）およびＢＴ樹脂（Ｅ）の合計１００質量部に対し、０．０１〜１０質量部の範囲が好ましく、０．１〜５質量部の範囲がより好ましい。
【００３８】
他の成分
本発明による樹脂組成物は、シランカップリング剤や湿潤分散剤等の他の成分をさらに含んでもよい。無機充填材（Ｄ）に加えて、シランカップリング剤や湿潤分散剤を併用することで、無機充填材の分散性、樹脂と無機充填材やガラスクロスの接着強度を向上させることができる。
【００３９】
これらのシランカップリング剤としては、一般に無機物の表面処理に使用されているシランカップリング剤であれば、特に限定されるものではない。具体例としては、γ−アミノプロピルトリエトキシシラン、Ｎ−β−（アミノエチル）−γ−アミノプロピルトリメトキシシランなどのアミノシラン系、γ−グリシドキシプロピルトリメトキシシランなどのエポキシシラン系、γ−メタアクリロキシプロピルトリメトキシシランなどのビニルシラン系、Ｎ−β−（Ｎ−ビニルベンジルアミノエチル）−γ−アミノプロピルトリメトキシシラン塩酸塩などのカチオニックシラン系、フェニルシラン系などが挙げられ、１種もしくは２種以上を適宜組み合わせて使用することも可能である。
【００４０】
また湿潤分散剤としては、塗料用に使用されている分散安定剤であれば、特に限定されるものではない。例えばビッグケミー・ジャパン（株）製のＤｉｓｐｅｒｂｙｋ−１１０、１１１、１８０、１６１、ＢＹＫ−Ｗ９９６、Ｗ９０１０、Ｗ９０３等の湿潤分散剤が挙げられる。
【００４１】
本発明による樹脂組成物は、所期の特性が損なわれない範囲において、一般式（１）に表される構造を持つ以外のマレイミド化合物をさらに含んでもよい。用いられるマレイミド化合物としては、１分子中に１個以上のマレイミド基を有する化合物であれば、特に限定されるものではなく、例えばＮ−フェニルマレイミド、Ｎ−ヒドロキシフェニルマレイミド、ビス（４−マレイミドフェニル）メタン、２，２−ビス｛４−（４−マレイミドフェノキシ）−フェニル｝プロパン、ビス（３，５−ジメチル−４−マレイミドフェニル）メタン、ビス（３−エチル−５−メチル−４−マレイミドフェニル）メタン、ビス（３，５−ジエチル−４−マレイミドフェニル）メタン、これらマレイミド化合物のプレポリマー、もしくはマレイミド化合物とアミン化合物のプレポリマーなどが挙げられ、２種以上を適宜混合して使用することも可能である。
【００４２】
本発明による樹脂組成物は、所期の特性が損なわれない範囲において、一般式（２）に表される構造を持つ以外のシアン酸エステル化合物をさらに含んでもよい。用いられるシアン酸エステル化合物としては、一般に公知のシアン酸エステル樹脂を使用することができる。例えば、１，３−ジシアナトベンゼン、１，４−ジシアナトベンゼン、１，３，５−トリシアナトベンゼン、ビス（３，５−ジメチル４−シアナトフェニル）メタン、１，３−ジシアナトナフタレン、１，４−ジシアナトナフタレン、１，６−ジシアナトナフタレン、１，８−ジシアナトナフタレン、２，６−ジシアナトナフタレン、２、７−ジシアナトナフタレン、１，３，６−トリシアナトナフタレン、４、４’−ジシアナトビフェニル、ビス（４−シアナトフェニル）メタン、２，２’−ビス（４−シアナトフェニル）プロパン、ビス（４−シアナトフェニル）エーテル、ビス（４−シアナトフェニル）チオエーテル、ビス（４−シアナトフェニル）スルホン、２、２’−ビス（４−シアナトフェニル）プロパン、ビス（３、５−ジメチル、４−シアナトフェニル）メタン、フェノールノボラック型シアン酸エステル等が挙げられ、これらを２種以上を適宜混合して使用することも可能である。
【００４３】
本発明による樹脂組成物は、所期の特性が損なわれない範囲において、前記イミダゾール化合物（Ｆ）に加え、他の硬化促進剤をさらに含んでもよい。このような化合物としては、例えば、過酸化ベンゾイル、ラウロイルパーオキサイド、アセチルパーオキサイド、パラクロロベンゾイルパーオキサイド、ジ−ｔｅｒｔ−ブチル−ジ−パーフタレート等で例示される有機過酸化物；アゾビスニトリル当のアゾ化合物；Ｎ，Ｎ−ジメチルベンジルアミン、Ｎ，Ｎ−ジメチルアニリン、Ｎ，Ｎ−ジメチルトルイジン、２−Ｎ−エチルアニリノエタノール、トリ−ｎ−ブチルアミン、ピリジン、キノリン、Ｎ−メチルモルホリン、トリエタノールアミン、トリエチレンジアミン、テトラメチルブタンジアミン、Ｎ−メチルピペリジンなどの第３級アミン類；フェノール、キシレノール、クレゾール、レゾルシン、カテコールなどのフェノール類；ナフテン酸鉛、ステアリン酸鉛、ナフテン酸亜鉛、オクチル酸亜鉛、オレイン酸錫、ジブチル錫マレート、ナフテン酸マンガン、ナフテン酸コバルト、アセチルアセトン鉄などの有機金属塩；これら有機金属塩をフェノール、ビスフェノールなどの水酸基含有化合物に溶解してなるもの；塩化錫、塩化亜鉛、塩化アルミニウムなどの無機金属塩；ジオクチル錫オキサイド、その他のアルキル錫、アルキル錫オキサイドなどの有機錫化合物などが挙げられる。
【００４４】
本発明による樹脂組成物は、シリコーンパウダーをさらに含んでもよい。シリコーンパウダーは燃焼時間を遅らせ、難燃効果を高める難燃助剤としての作用がある。シリコーンパウダーは、シロキサン結合が三次元網目状に架橋したポリメチルシルセスキオキサンを微粉末化したもの、ビニル基含有ジメチルポリシロキサンとメチルハイドロジェンポリシロキサンの付加重合物を微粉末化したもの、ビニル基含有ジメチルポリシロキサンとメチルハイドロジェンポリシロキサンの付加重合物による微粉末の表面にシロキサン結合が三次元網目状に架橋したポリメチルシルセスキオキサンを被覆させたもの、無機担持体表面にシロキサン結合が三次元網目状に架橋したポリメチルシルセスキオキサンを被覆させたもの等である。
【００４５】
シリコーンパウダーの平均粒子径（Ｄ５０）は特に限定されないが、分散性を考慮すると平均粒子径（Ｄ５０）が１〜１５μｍであることが好ましい。
【００４６】
シリコーンパウダーの含有量は、特に限定されないが、成形性や分散性の観点から、マレイミド化合物（Ａ）、シアン酸エステル化合物（Ｂ）、非ハロゲン系エポキシ（Ｃ）の合計１００質量部に対して、３〜１２０質量部の範囲が好ましく、３〜６０質量部の範囲が特に好ましい。
【００４７】
本発明による樹脂組成物は、所期の特性が損なわれない範囲において、他の熱硬化性樹脂、熱可塑性樹脂及びそのオリゴマー、エラストマー類などの種々の高分子化合物、他の難燃性の化合物、ならびに添加剤等をさらに含んでもよい。これらは一般に使用されているものであれば、特に限定されるものではない。例えば、難燃性の化合物では、メラミンやベンゾグアナミンなどの窒素含有化合物、オキサジン環含有化合物などが挙げられる。添加剤としては、紫外線吸収剤、酸化防止剤、光重合開始剤、蛍光増白剤、光増感剤、染料、顔料、増粘剤、滑剤、消泡剤、分散剤、レベリング剤、光沢剤、重合禁止剤等、所望に応じて適宜組み合わせて使用することも可能である。
【００４８】
プリプレグ
本発明によるプリプレグは、上記の樹脂組成物を基材に含浸または塗布してなるものである。本発明によるプリプレグの製造方法は、本発明における樹脂成分を含む樹脂組成物を基材に含浸または塗布するものであり、これを製造する方法であれば、特に限定されない。例えば、マレイミド化合物（Ａ）、シアン酸エステル化合物（Ｂ）、非ハロゲン系エポキシ樹脂（Ｃ）、および無機充填材（Ｄ）を含む樹脂組成物と有機溶剤からなる樹脂ワニスを基材に含浸または塗布させた後、１００〜２００℃の乾燥機中で、１〜６０分加熱させる方法などにより半硬化させ、プリプレグを製造する方法などが挙げられる。基材（Ｆ）に対する樹脂組成物の付着量は、プリプレグの総量に対する樹脂組成物の割合で２０〜９０質量％の範囲が好ましい。
【００４９】
本発明のプリプレグにおいて使用される基材には、各種プリント配線板材料に用いられている公知のものを使用することが出来る。例えば、Ｅガラス、Ｄガラス、Ｓガラス、ＮＥガラス、Ｔガラス、Ｑガラス等のガラス繊維、ガラス以外の無機繊維、ポリイミド、ポリアミド、ポリエステルなどの有機繊維が挙げられ、目的とする用途や性能により適宜選択できる。形状としては織布、不織布、ロービング、チョップドストランドマット、サーフェシングマットなどが挙げられる。厚みについては、特に制限はされないが、通常は０．０１〜０．３０ｍｍ程度を使用する。これらの基材の中でも面方向の膨張率とドリル加工性のバランスから、特にＥガラスのガラス繊維を使用することが好ましく、形状については織布のものを用いることが好ましい。
【００５０】
有機溶剤は樹脂組成物の粘度を下げ、ハンドリング性を向上させると共にガラスクロスとの含浸性を高めるために用いられる。有機溶剤としては、マレイミド化合物（Ａ）、シアン酸エステル化合物（Ｂ）、及び、非ハロゲン系エポキシ樹脂（Ｃ）が溶解するものであれば、特に限定されるものではない。具体例としては、アセトン、メチルエチルケトン、メチルイソブチルケトン、シクロヘキサノンなどのケトン類、ベンゼン、トルエン、キシレンなどの芳香族炭化水素類、ジメチルホルムアミドやジメチルアセトアミドなどのアミド類等が挙げられる。
【００５１】
積層板
本発明による積層板は、上述のプリプレグを積層成形したものである。また、本発明による金属箔張積層板は、上述のプリプレグと金属箔とを積層成形したものである。具体的には前述のプリプレグを１枚あるいは複数枚以上を重ね、所望によりその片面もしくは両面に、銅やアルミニウムなどの金属箔を配置した構成で、積層成形することにより製造する。使用する金属箔は、プリント配線板材料に用いられるものであれば、特に限定されない。成形条件としては、通常のプリント配線板用積層板及び多層板の手法が適用できる。例えば、多段プレス、多段真空プレス、連続成形、オートクレーブ成形機などを使用し、温度は１００〜３００℃、圧力は２〜１００ｋｇｆ／ｃｍ２、加熱時間は０．０５〜５時間の範囲が一般的である。積層板は、温度１２０〜２８０℃で０．１〜４時間硬化して成形することが好ましく、温度１５０〜２５０℃で０．５〜３時間硬化して成形することがより好ましい。また、本発明のプリプレグと、別途作成した内層用の配線板を組み合わせ、積層成形することにより、多層板とすることも可能である。
【００５２】
以下に、合成例および例を用いて本発明を具体的に説明するが、本発明はこれらに限定されるものではない。
【実施例】
【００５３】
合成例１  α−ナフトールアラルキル型シアン酸エステル化合物の合成
温度計、攪拌器、滴下漏斗及び還流冷却器を取りつけた反応器を予めブラインにより０〜５℃に冷却しておき、そこへ塩化シアン７．４７ｇ（０．１２２ｍｏｌ）と、３５％塩酸９．７５ｇ（０．０９３５ｍｏｌ）と、水７６ｍｌと、塩化メチレン４４ｍｌとを仕込んだ。この反応器内の温度を−５〜＋５℃、ｐＨを１以下を保ちながら、撹拌下、一般式（４）におけるＲがすべて水素原子であるα−ナフトールアラルキル樹脂（ＳＮ４８５、ＯＨ基当量：２１４ｇ／ｅｑ．軟化点：８６℃、新日鐵化学（株）製）２０ｇ（０．０９３５ｍｏｌ）と、トリエチルアミン１４．１６ｇ（０．１４ｍｏｌ）とを塩化メチレン９２ｍｌに溶解した溶液を滴下漏斗により１時間かけて滴下し、滴下終了後、更にトリエチルアミン４．７２ｇ（０．０４７ｍｏｌ）を１５分間かけて滴下した。【００５４】
滴下終了後、同温度で１５分間撹拌後、反応液を分液し、有機層を分取した。得られた有機層を水１００ｍｌで２回洗浄した後、エバポレーターにより減圧下で塩化メチレンを留去し、最終的に８０℃で１時間濃縮乾固させて、α−ナフトールアラルキル樹脂のシアン酸エステル化合物（α−ナフトールアラルキル型シアン酸エステル樹脂）が２３．５ｇ得られた。【００５５】
合成例２  ＢＴ樹脂の合成（１）
合成例１で作成したα−ナフトールアラルキル型シアン酸エステル樹脂（シアネート当量：２６１ｇ／ｅｑ．）３６質量部と一般式（１）におけるＲがすべて水素原子であり、ｎが０〜１であるマレイミド化合物（ＢＭＩ−２３００、大和化成工業（株）製）２４質量部をジメチルアセトアミドに溶解し、１５０℃で攪拌しながら反応させ、ＢＴ樹脂を得た。【００５６】
合成例３  ＢＴ樹脂の合成（２）
合成例１で作成したα−ナフトールアラルキル型シアン酸エステル樹脂（シアネート当量：２６１ｇ／ｅｑ．）３０質量部と合成例２で使用したマレイミド化合物（ＢＭＩ−２３００、大和化成工業（株）製）３０質量部をジメチルアセトアミドに溶解し、１５０℃で攪拌しながら反応させ、ＢＴ樹脂を得た。【００５７】
例１
合成例１で作成したα−ナフトールアラルキル型シアン酸エステル樹脂（シアネート当量：２６１ｇ／ｅｑ．）３６質量部と、合成例２で使用したマレイミド化合物（ＢＭＩ−２３００、大和化成工業（株）製）２４質量部と、フェノールビフェニルアラルキル型エポキシ樹脂（ＮＣ−３０００−ＦＨ，エポキシ当量：３２１ｇ／ｅｑ．、日本化薬（株）製）４０質量部とをメチルエチルケトンで溶解混合し、湿潤分散剤（ｄｉｓｐｅｒｂｙｋ−ｗ９０３、ビッグケミージャパン（株）製）１質量部と、ベーマイト（ＡＰＹＲＡＬ  ＡＯＨ６０、Ｎａｂａｌｔｅｃ製）１２０質量部と、オクチル酸亜鉛（ニッカオクチックス亜鉛、日本化学産業株式会社製）０．０２質量部とをさらに混合してワニスを得た。このワニスをメチルエチルケトンで希釈し、厚さ０．１ｍｍのＥガラス織布に含浸塗工し、１６０℃で４分間加熱乾燥して、樹脂含有量５０質量％のプリプレグを得た。【００５８】
例２
例１で作成したワニスに２，４，５−トリフェニルイミダゾール（和光純薬社製）１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００５９】
例３
フェノールビフェニルアラルキル型エポキシ樹脂を３６質量部とし、４官能ナフタレン型エポキシ樹脂（ＥＰＩＣＬＯＮ  ＥＸＡ−４７１０、エポキシ当量：１７０ｇ／ｅｑ．、ＤＩＣ（株）製）を４質量部、シリコーンレジンで表面を被覆したシリコーンゴムパウダー（ＫＭＰ−６００、信越化学工業（株）製）を１０質量部加えた以外は例１と同様にしてプリプレグを得た。【００６０】
例４
例３で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００６１】
例５
オクチル酸亜鉛の代わりに、オクチル酸マンガン（ニッカオクチックスマンガン、日本化学産業株式会社製）０．０２質量部を使用する以外は、例１と同様にしてプリプレグを得た。【００６２】
例６
例５で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００６３】
例７
α−ナフトールアラルキル型シアン酸エステル樹脂を３２質量部、フェノールビフェニルアラルキル型エポキシ樹脂を３６質量部、マレイミド化合物を３２質量部とした以外は例１と同様にしてプリプレグを得た。【００６４】
例８
例７で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００６５】
例９
α−ナフトールアラルキル型シアン酸エステル樹脂を３９質量部、フェノールビフェニルアラルキル型エポキシ樹脂を２０質量部、マレイミド化合物を２６質量部とし、フェノールノボラック型エポキシ樹脂（Ｎ７７０、エポキシ当量：１９０ｇ／ｅｑ．、ＤＩＣ（株）製）を１５質量部使用した以外は例１と同様にしてプリプレグを得た。【００６６】
例１０
例９で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００６７】
例１１
α−ナフトールアラルキル型シアン酸エステル樹脂を３９質量部、フェノールビフェニルアラルキル型エポキシ樹脂を２０質量部、マレイミド化合物を２６質量部とし、クレゾールノボラック型エポキシ樹脂（Ｎ６８０、エポキシ当量：２８５ｇ／ｅｑ．、ＤＩＣ（株）製）を１５質量部使用した以外は例１と同様にしてプリプレグを得た。【００６８】
例１２
例１１で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００６９】
例１３
フェノールビフェニルアラルキル型エポキシ樹脂を２０質量部とし、ポリオキシナフチレン型エポキシ樹脂（ＥＸＡ−７３１１，エポキシ当量：２７７ｇ／ｅｑ．、ＤＩＣ（株）製）を２０質量部使用した以外は例１と同様にしてプリプレグを得た。【００７０】
例１４
例１３で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００７１】
例１５
フェノールビフェニルアラルキル型エポキシ樹脂を３６質量部とし、例３で使用した４官能ナフタレン型エポキシ樹脂を４質量部使用した以外は例１と同様にしてプリプレグを得た。【００７２】
例１６
例１５で作成したワニスに例２で使用した２，４，５−トリフェニルイミダゾール１質量部を混合し、メチルエチルケトンで希釈後、厚さ０．１ｍｍのＥガラス織布に含浸塗工し、１６０℃で４分間加熱乾燥して、樹脂含有量５０質量％のプリプレグを得た。【００７３】
例１７
合成例２で得られたＢＴ樹脂（ビスマレイミド・トリアジン樹脂）６０質量部と、例１で使用したフェノールビフェニルアラルキル型エポキシ樹脂４０質量部とをメチルエチルケトンで溶解混合し、例１で使用した湿潤分散剤１質量部と、ベーマイト１２０質量部と、オクチル酸亜鉛０．０２質量部とをさらに混合してワニスを得た。このワニスをメチルエチルケトンで希釈し、厚さ０．１ｍｍのＥガラス織布に含浸塗工し、１６０℃で４分間加熱乾燥して、樹脂含有量５０質量％のプリプレグを得た。【００７４】
例１８
合成例３で作成したＢＴ樹脂（ビスマレイミド・トリアジン樹脂）６０質量部と、フェノールビフェニルアラルキル型エポキシ樹脂４０質量部とをメチルエチルケトンで溶解混合し、例１で使用した湿潤分散剤１質量部と、ベーマイト１２０質量部と、オクチル酸亜鉛０．０２質量部と、２，４，５−トリフェニルイミダゾール１質量部とをさらに混合してワニスを得た。このワニスをメチルエチルケトンで希釈し、厚さ０．１ｍｍのＥガラス織布に含浸塗工し、１６０℃で４分間加熱乾燥して、樹脂含有量５０質量％のプリプレグを得た。【００７５】
例１９
例１６で作成したワニスに、シリコーンレジンパウダー（トスパール１２０、モメンティブ・パフォーマンス・マテリアルズ・ジャパン合同会社製）１０質量％を混合し、このワニスをメチルエチルケトンで希釈し、厚さ０．１ｍｍのＥガラス織布に含浸塗工し、１６０℃で４分間加熱乾燥して、樹脂含有量５０質量％のプリプレグを得た。【００７６】
例２０
ベーマイトの代わりに球状溶融シリカ（ＳＣ２５００−ＳＱ、アドマテックス（株）製）１２０質量部を使用した以外は、例２と同様にプリプレグを得た。【００７７】
例２１
ベーマイトの代わり例２０で使用した球状溶融シリカを１２０質量部使用した以外は、例９と同様にしてプリプレグを得た。【００７８】
例２２
ベーマイトの代わりに例２０で使用した球状溶融シリカを１２０質量部使用した以外は、例１５と同様にしてプリプレグを得た。【００７９】
例２３
フェノールビフェニルアラルキル型エポキシ樹脂の代わりに、ポリオキシナフチレン型エポキシ樹脂（ＥＸＡ−７３１１，エポキシ当量：２７７ｇ／ｅｑ．、ＤＩＣ（株）製）を４０質量部使用し、例３で使用したシリコーンゴムパウダーを１０質量部加えた以外は例２２と同様にしてプリプレグを得た。【００８０】
例２４
球状溶融シリカ １２０質量部を２５０質量部にした以外は例２３と同様にしてプリプレグを得た。【００８１】
例２５
球状溶融シリカ １２０質量部を２００質量部にし、例３で使用したシリコーンゴムパウダーを４０質量部にした以外は例２３と同様にしてプリプレグを得た。【００８２】
例２６
マレイミド化合物の代わりにビス（３−エチル−５−メチル−４マレイミドフェニル）メタン（ＢＭＩ−７０、ケイアイ化成製）を２４質量部使用した以外は例１と同様にしてプリプレグを得た。【００８３】
例２７
ベーマイトを使用しない以外は例１と同様にしてプリプレグを得た。【００８４】
例２８
α−ナフトールアラルキル型シアン酸エステル樹脂の代わりに２，２−ビス（４−シアネートフェニル）プロパンのプレポリマー（ＣＡ２１０、シアネート当量１３９、三菱ガス化学（株）製）を３６質量部使用した以外は、例１と同様にしてプリプレグを得た。【００８５】
例２９
α−ナフトールアラルキル型シアン酸エステル樹脂の代わりに例２８で用いた２，２−ビス（４−シアネートフェニル）プロパンのプレポリマーを使用した以外は例２と同様にしてプリプレグを得た。【００８６】
例３０
２，２−ビス（４−シアネートフェニル）プロパンのプレポリマーを２４質量部とし、マレイミド化合物を３６質量部とした以外は例２８と同様にしてプリプレグを得た。【００８７】
例３１
α−ナフトールアラルキル型シアン酸エステル樹脂の代わりにノボラック型シアン酸エステル樹脂（プリマセットＰＴ−３０、ロザンジャパン（株）製、シアネート当量：２５４ｇ／ｅｑ．）を３６質量部使用した以外は例１と同様にしてプリプレグを得た。【００８８】
例３２
例３１で得たプリプレグを積層プレス後、恒温槽にて２２０℃で４時間加熱した。【００８９】
例３３
α−ナフトールアラルキル型シアン酸エステル樹脂の代わりに例３１で使用したノボラック型シアン酸エステル樹脂を３０質量部使用し、マレイミド化合物を３０質量部とした以外は例１と同様にしてプリプレグを得た。【００９０】
例３４
マレイミド化合物の代わりにビス（３−エチル−５−メチル−４マレイミドフェニル）メタン（ＢＭＩ−７０、ケイアイ化成製）を２４質量部用い、ベーマイトの代わりに例２０で使用した球状溶融シリカを１２０質量部使用した以外は、例１と同様にしてプリプレグを得た。【００９１】
例３５
α−ナフトールアラルキル型シアン酸エステル樹脂の代わりに例２８で使用した２，２−ビス（４−シアネートフェニル）プロパンのプレポリマーを３６質量部用い、ベーマイトの代わりに例２０で使用した球状溶融シリカを１２０質量部使用した以外は、例１と同様にしてプリプレグを得た。【００９２】
金属箔張積層板の作成
例１〜３５で得られたプリプレグを、それぞれ４枚重ねて１２μｍ厚の電解銅箔（３ＥＣ−III、三井金属鉱業（株）製）を上下に配置し、圧力３０ｋｇｆ／ｃｍ２、温度２２０℃で１２０分間の積層成形を行い、絶縁層厚さ０．４ｍｍの金属箔張積層板を得た。【００９３】
得られた金属箔張積層板を用いて、難燃性、ガラス転移温度、吸水率、弾性率の評価を行った結果を表１、表２に示す。【００９４】
金属箔張積層板の物性評価方法
難燃性、ガラス転移温度、吸水率、弾性率（２５０℃）は金属箔張積層板をエッチングにより銅箔を除去したのちに、下記方法にて行った。
難燃性：ＵＬ９４垂直燃焼試験法に準拠して評価した。
ガラス転移温度：ＪＩＳ  Ｃ６４８１に従い、動的粘弾性分析装置（ＴＡインスツルメント製）で測定した。
吸水率：あらかじめ１２５℃、２時間乾燥機で乾燥させた５０×５０ｍｍのサンプルを、プレッシャー・クッカー試験装置（平山製作所（株）製）を用いて１２１℃、２ａｔｍの条件に５時間放置した後の重量変化を測定した。
曲げ弾性率（２５０℃）：ＪＩＳ  Ｃ６４８１に従い、島津オートグラフ（型式：ＡＧ−５ｋＮＩＳ、島津製作所（株）製）を使用し、温度２５０℃で測定した。【００９５】
【表１】
0005954586.tif 000014
【００９６】
【表２】
0005954586.tif 000015